(57)【特許請求の範囲】
【請求項１】
波長選択反射性を有するコレステリック液晶層を有し、
前記コレステリック液晶層は、断面において走査型電子顕微鏡にて観測される明部と暗部との縞模様を有し、
前記縞模様が波打構造を有しており、
前記波打構造とは、前記縞模様の明部または暗部の連続線において前記コレステリック液晶層の平面に対する傾斜角度の絶対値が５°以上である領域Ｍが少なくとも一つ存在し、前記領域Ｍを挟み、最も近い位置にある、２点の傾斜角度０°の山または谷が特定されるものを表し、
かつ、下記式（１）を満たす加飾シート。
Ｒ［−４５，２０］（λ１）／Ｒ［−４５，２０］（λ２）≧５      式（１）
ここで、Ｒ［−４５，２０］（λ）は、前記加飾シートへの極角−４５°の入射光に対して、その入射光の方位角と１８０°ずれた方位角における極角２０°の受光角度で測定される、波長λにおける反射率を表し、
λ１は、前記加飾シートの視認側表面から光が入射するようにして測定される特性反射率の、波長３８０ｎｍ〜７８０ｎｍにおけるピーク波長を表し、
λ２１＝λ１＋２００ｎｍ、λ２２＝λ１−２００ｎｍとした時、Ｒ［−４５，２０］（λ２１）とＲ［−４５，２０］（λ２２）を比較して小さい値を示すλ２１とλ２２のいずれかをλ２とする。
【請求項２】
下記式（２）を満たす請求項１に記載の加飾シート。
Ｒ［−４５，２０］（λ１）／Ｒ［−４５，１５］（λ１）≦１．７      式（２）
ここで、Ｒ［−４５，１５］（λ）は、前記加飾シートへの極角−４５°の入射光に対して、その入射光の方位角と１８０°ずれた方位角における極角１５°の受光角度で測定される、波長λにおける反射率である。
【請求項３】
前記加飾シートの面内において、下記式（３）を満たす領域Ａを有する請求項１または２に記載の加飾シート。
Ｒmax［０，１５］（λ１）／Ｒmin［０，１５］（λ１）≧１．３  式（３）
ここで、Ｒmax［０，１５］（λ）、Ｒmin［０，１５］（λ）は、前記加飾シートへの極角０°の入射光に対して、波長λ、極角１５°、方位角０°〜３６０°の範囲の受光角度における反射率の最大値、最小値をそれぞれ表す。
【請求項４】
前記加飾シートの面内において、下記式（４）を満たす領域Ｂをさらに有する請求項３に記載の加飾シート。
Ｒmax［０，１５］（λ１）／Ｒmin［０，１５］（λ１）≦１．１  式（４）
ここで、Ｒmax［０，１５］（λ）、Ｒmin［０，１５］（λ）は、前記加飾シートへの極角０°の入射光に対して、波長λ、極角１５°、方位角０°〜３６０°の範囲の受光角度における反射率の最大値、最小値をそれぞれ表す。
【請求項５】
前記加飾シートの波長３８０ｎｍ〜７８０ｎｍの範囲における正反射成分を除いた積分反射率の最大値が１０％以上である請求項１〜４のいずれか一項に記載の加飾シート。
【請求項６】
前記波打構造のピーク間距離の平均値が０．５μｍ〜５０μｍである請求項１〜５のいずれか一項に記載の加飾シート。
ここで、前記波打構造のピーク間距離とは、前記領域Ｍを挟み、最も近い位置にある、２点の傾斜角度０°の山または谷について前記コレステリック液晶層の平面方向の距離を計測し、前記コレステリック液晶層の断面長軸方向の長さ１００μｍ、全膜厚において算術平均した値を表す。
【請求項７】
下記式（５）および（６）をそれぞれ満たす請求項１〜６のいずれか一項に記載の加飾シート。
α／β≧１．２          式（５）
α≧２°            式（６）
ここで、α、βはそれぞれ、前記コレステリック液晶層の二つの表面からそれぞれ１μｍ以内の傾斜角度の各々の標準偏差のうち値が大きい方から２つを表す。
傾斜角度は、前記縞模様の明部または暗部の連続線上の微線分と、前記コレステリック液晶層の法線方向との成す角度を表す。
【請求項８】
前記加飾シートの全ヘイズ値（Ｈｔ）に対する内部ヘイズ値（Ｈｉ）の割合が４０％以上である請求項１〜７のいずれか一項に記載の加飾シート。
【請求項９】
前記コレステリック液晶層が界面活性剤を有する請求項１〜８のいずれか一項に記載の加飾シート。
【請求項１０】
前記明部および前記暗部の少なくとも１本が分岐するものであり、
前記分岐した前記明部および前記暗部において、分岐部から伸びる３本の前記明部または前記暗部のうちの２本の前記明部または前記暗部の間に、前記分岐部に向かう端部を有する前記明部または前記暗部が存在し、
前記分岐部に向かう端部を有する前記明部または前記暗部を間に有する２本の前記明部または前記暗部の間に、１本の前記明部または前記暗部を有する構造を構造Ａ、３本以上の前記明部および前記暗部を有する構造を構造Ｂ、とした際に、
前記コレステリック液晶層の断面１００μｍ2当たりに含まれる構造Ａおよび構造Ｂの数が、以下の条件Ｉおよび条件IIのいずれかを満たす請求項１〜９のいずれか一項に記載の加飾シート。
条件Ｉ：  前記構造Ｂを含まず、前記構造Ａを０．１個以上５０個未満含む。
条件II：  前記構造Ｂを０．１個以上１０個未満含む。
【請求項１１】
下記式（１−１）を満たす請求項１〜１０のいずれか一項に記載の加飾シート。
Ｒ［−４５，２０］（λ１）／Ｒ［−４５，２０］（λ２）＞９      式（１−１）
【請求項１２】
請求項１〜１１のいずれか一項に記載の加飾シートとλ／４位相差板とを含む複合膜を表面に備える液晶表示装置。
【請求項１３】
請求項１〜１１のいずれか一項に記載の加飾シートとλ／４位相差板とを含む複合膜を備える自動車車内用内装。
【発明の詳細な説明】
【技術分野】
【０００１】
本発明は、加飾シート、ならびに、この加飾シートを利用する液晶表示装置および自動車車内用内装に関する。
【背景技術】
【０００２】
可視光領域を反射する、いわゆる金属光沢のある加飾シートは、例えば、家電製品、事務機器、自動車部品等の成型品表面等に用いられている。【０００３】
このような加飾シートとして、金属光沢の外観を付与するため、金属粒子を含有する樹脂シートが用いられているが、重金属を使用することによる環境負荷の観点、あるいは、携帯電話等の通信機器に使用する場合、電波障害を引き起こすリスクから代替品が望まれている。【０００４】
一方、加飾シート等の装飾用材料として、高い反射輝度と分光特性の持つ美しい外観を付与できるコレステリック液晶性フィルムを用いることが検討されている。例えば、特許文献１には、装飾用材料として利用するための、透光性基板上に形成された配向膜上に、液晶状態でコレステリック配向をし、液晶転移点以下の温度ではガラス状態となる液晶性高分子よりなる膜を形成することを特徴とするコレステリック液晶性フィルムの製造方法が提案されている。
【先行技術文献】
【特許文献】
【０００５】
【特許文献１】特開平６−１８６５３４号公報
【発明の概要】
【発明が解決しようとする課題】
【０００６】
しかしながら、従来のコレステリック液晶性フィルムは、照明光の正反射方向から観察した場合には光輝性が高かったが、正反射から外れた方向から観察した場合には、十分な光輝性が得られていなかった。
そこで本発明は、照明光の正反射から外れた方向から観察しても高い光輝性を示す加飾シート、ならびに、この加飾シートを利用する液晶表示装置および自動車車内用内装を提供することを課題とする。
【課題を解決するための手段】
【０００７】
本発明者らが鋭意検討した結果、波長選択反射性を有するコレステリック液晶層を有する加飾シートにおいて、特性反射率のピーク波長と、ピーク波長からずれた波長における、特定角度の入射光、受光角度の反射率を特定の値とすることで、照明光の正反射から外れた方向から観察しても高い光輝性を示す加飾シートを提供することができることを見出した。また、本発明者らは、この加飾シートを利用することで、意匠性等の良好な液晶表示装置およびフロントガラスへのダッシュボードの映り込みを防止できる自動車車内用内装を提供できることも見出した。【０００８】
すなわち、以下の構成により上記課題を達成することができることを見出した。【０００９】
［１］  波長選択反射性を有するコレステリック液晶層を有し、下記式（１）を満たす加飾シート。
Ｒ［−４５，２０］（λ１）／Ｒ［−４５，２０］（λ２）≧５      式（１）
ここで、Ｒ［−４５，２０］（λ）は、加飾シートへの極角−４５°の入射光に対して、その入射光の方位角と１８０°ずれた方位角における極角２０°の受光角度で測定される、波長λにおける反射率を表し、
λ１は、加飾シートの視認側表面から光が入射するようにして測定される特性反射率の、波長３８０ｎｍ〜７８０ｎｍにおけるピーク波長を表し、
λ２１＝λ１＋２００ｎｍ、λ２２＝λ１−２００ｎｍとした時、Ｒ［−４５，２０］（λ２１）とＲ［−４５，２０］（λ２２）を比較して小さい値を示すλ２１とλ２２のいずれかをλ２とする。
［２］  下記式（２）を満たす［１］に記載の加飾シート。
Ｒ［−４５，２０］（λ１）／Ｒ［−４５，１５］（λ１）≦１．７      式（２）
ここで、Ｒ［−４５，１５］（λ）は、加飾シートへの極角−４５°の入射光に対して、その入射光の方位角と１８０°ずれた方位角における極角１５°の受光角度で測定される、波長λにおける反射率である。
［３］  加飾シートの面内において、下記式（３）を満たす領域Ａを有する［１］または［２］に記載の加飾シート。
Ｒmax［０，１５］（λ１）／Ｒmin［０，１５］（λ１）≧１．３  式（３）
ここで、Ｒmax［０，１５］（λ）、Ｒmin［０，１５］（λ）は、加飾シートへの極角０°の入射光に対して、波長λ、極角１５°、方位角０°〜３６０°の範囲の受光角度における反射率の最大値、最小値をそれぞれ表す。
［４］  加飾シートの面内において、下記式（４）を満たす領域Ｂをさらに有する［３］に記載の加飾シート。
Ｒmax［０，１５］（λ１）／Ｒmin［０，１５］（λ１）≦１．１式（４）
ここで、Ｒmax［０，１５］（λ）、Ｒmin［０，１５］（λ）は、加飾シートへの極角０°の入射光に対して、波長λ、極角１５°、方位角０°〜３６０°の範囲の受光角度における反射率の最大値、最小値をそれぞれ表す。
［５］  加飾シートの波長３８０ｎｍ〜７８０ｎｍの範囲における正反射成分を除いた積分反射率の最大値が１０％以上である［１］〜［４］のいずれかに記載の加飾シート。
［６］  コレステリック液晶層は、断面において走査型電子顕微鏡にて観測される明部と暗部との縞模様を有し、縞模様が波打構造を有しており、波打構造のピーク間距離の平均値が０．５μｍ〜５０μｍである［１］〜［５］のいずれかに記載の加飾シート。
ここで波打構造とは、縞模様の明部または暗部の連続線においてコレステリック液晶層の平面に対する傾斜角度の絶対値が５°以上である領域Ｍが少なくとも一つ存在し、領域Ｍを挟み、最も近い位置にある、２点の傾斜角度０°の山または谷が特定されるものを表す。
また、波打構造のピーク間距離とは、領域Ｍを挟み、最も近い位置にある、２点の傾斜角度０°の山または谷についてコレステリック液晶層の平面方向の距離を計測し、コレステリック液晶層の断面長軸方向の長さ１００μｍ、全膜厚において算術平均した値を表す。
［７］  コレステリック液晶層は、断面において走査型電子顕微鏡にて観測される明部と暗部との縞模様を有し、下記式（５）および（６）をそれぞれ満たす［１］〜［６］のいずれかに記載の加飾シート。
α／β≧１．２          式（５）
α≧２°            式（６）
ここで、α、βはそれぞれ、コレステリック液晶層の二つの表面からそれぞれ１μｍ以内の傾斜角度の各々の標準偏差のうち値が大きい方から２つを表す。
傾斜角度は、縞模様の明部または暗部の連続線上の微線分と、コレステリック液晶層の法線方向との成す角度を表す。
［８］  加飾シートの全ヘイズ値（Ｈｔ）に対する内部ヘイズ値（Ｈｉ）の割合が４０％以上である［１］〜［７］のいずれかに記載の加飾シート。
［９］  コレステリック液晶層が界面活性剤を有する［１］〜［８］のいずれかに記載の加飾シート。
［１０］  コレステリック液晶層は、断面において走査型電子顕微鏡にて観測される明部と暗部との縞模様を有し、明部および暗部の少なくとも１本が分岐するものであり、分岐した明部および暗部において、分岐部から伸びる３本の明部または暗部のうちの２本の明部または暗部の間に、分岐部に向かう端部を有する明部または暗部が存在し、分岐部に向かう端部を有する明部または暗部を間に有する２本の明部または暗部の間に、１本の明部または暗部を有する構造を構造Ａ、３本以上の明部および暗部を有する構造を構造Ｂ、とした際に、コレステリック液晶層の断面１００μｍ2当たりに含まれる構造Ａおよび構造Ｂの数が、以下の条件Ｉおよび条件IIのいずれかを満たす［１］〜［９］のいずれかに記載の加飾シート。
条件Ｉ：  構造Ｂを含まず、構造Ａを０．１個以上５０個未満含む。
条件II：  構造Ｂを０．１個以上１０個未満含む。
［１１］  下記式（１−１）を満たす［１］〜［１０］のいずれかに記載の加飾シート。
Ｒ［−４５，２０］（λ１）／Ｒ［−４５，２０］（λ２）＞９      式（１−１）
［１２］  ［１］〜［１１］のいずれかに記載の加飾シートとλ／４位相差板とを含む複合膜を表面に備える液晶表示装置。
［１３］  ［１］〜［１１］のいずれかに記載の加飾シートとλ／４位相差板とを含む複合膜を備える自動車車内用内装。
【発明の効果】
【００１０】
本発明によれば、照明光の正反射から外れた方向から観察しても高い光輝性を示す加飾シート、ならびに、この加飾シートを利用する、意匠性等に優れる液晶表示装置およびダッシュボードのフロントガラスへの映り込みを防止できる自動車車内用内装を提供することができる。
【図面の簡単な説明】
【００１１】
【図１】図１は、本発明の加飾シートの実施形態の一例を示す模式的な断面図である。
【図２】図２は、参考として示す、コレステリック液晶層の一例の断面の走査型電子顕微鏡写真である。
【図３】図３は、コレステリック液晶層の反射の作用を説明するための模式的な断面図である。
【図４】図４は、コレステリック液晶層の反射の作用を説明するための模式的な断面図である。
【図５】図５は、本発明の加飾シートの実施形態の一例を示す模式的な断面図である。
【図６】図６は、参考として示す、コレステリック液晶層の一例の断面の走査型電子顕微鏡写真である。
【図７】図７は、実施例２９および実施例３０で用いたマスクパターンである。
【図８】図８は、実施例２９および実施例３０で用いたマスクパターンである。
【発明を実施するための形態】
【００１２】
以下、本発明について詳細に説明する。
以下に記載する構成要件の説明は、本発明の代表的な実施態様に基づいてなされることがあるが、本発明はそのような実施態様に限定されるものではない。
なお、本明細書において、「〜」を用いて表される数値範囲は、「〜」の前後に記載される数値を下限値および上限値として含む範囲を意味する。
また、本明細書において、平行、直交とは厳密な意味での平行、直交を意味するのではなく、平行または直交から±５°の範囲を意味する。
さらに、本明細書において、Ｒｅ（λ）、Ｒｔｈ（λ）は、各々、波長λにおける面内のレターデーション、および、厚さ方向のレターデーションを表す。特に記載がないときは、波長λは、５５０ｎｍとする。本明細書において、Ｒｅ（λ）、Ｒｔｈ（λ）は、ＡｘｏＳｃａｎ（Ａｘｏｍｅｔｒｉｃｓ社製）において、波長λで測定した値である。ＡｘｏＳｃａｎにて平均屈折率（（ｎｘ＋ｎｙ＋ｎｚ）／３）と膜厚（ｄ（μｍ））を入力することにより、
遅相軸方向（°）
Ｒｅ（λ）＝Ｒ０（λ）
Ｒｔｈ（λ）＝（（ｎｘ＋ｎｙ）／２−ｎｚ）×ｄ
が算出される。
なお、Ｒ０（λ）は、ＡｘｏＳｃａｎで算出される数値として表示されるものであるが、Ｒｅ（λ）を意味している。
【００１３】
また、本明細書において、液晶性組成物、および、液晶性化合物とは、硬化等により、もはや液晶性を示さなくなったものも概念として含まれる。
【００１４】
＜加飾シート＞
図１は本発明の加飾シートの実施形態の例を示す模式的な断面図である。本発明の加飾シート１０は、波長選択反射性を有するコレステリック液晶層１を有する。また、下塗り層２および支持体３を有していてもよい。本発明の加飾シート１０は、視認側表面と視認側表面とは反対側の非視認側表面を有する。
【００１５】
本発明の加飾シート１０は、シートの面内に本発明の要件を充足する部分と充足しない部分が混在した、パターン形状を有するものであってもよい。例えば、任意の文字情報および画像情報等の各種の情報のパターニングに一致するように、本発明の要件を充足する加飾部（光輝性を示す）を形成し、意匠性を出すことも好ましい。
部分的に加飾形成する方法としては、例えば、マスクしてコレステリック液晶層を塗布すること（マスク部は液晶層未塗布）、一様に塗布したコレステリック液晶層を温度などで部分的に等方層にすること、コレステリック液晶層をインクジェットによって描画すること、等が挙げられるが、これらに限定されない。
【００１６】
本発明の加飾シート１０は、シートの面内に特性反射のピーク波長がそれぞれ異なる複数の反射領域を有していてもよく、また、特性反射のピーク波長がそれぞれ異なるコレステリック液晶層１が複数積層されている領域を有していてもよい。例えば、異なる反射波長をもつ複数の加飾シートを転写積層すること、シート面内でキラル剤の量が異なるコレステリック液晶層をインクジェットによって複数回描画すること、等が挙げられるが、これらに限定されない。
【００１７】
本発明の加飾シート１０が各種パターン形状を有する場合、様々な形状とすることができ、種々の図形、文字等特に限定はない。それぞれの領域の形状は特に限定はなく、ストライプ状、ドット状、および、モザイク状等各種形状を用いることができる。
それぞれの反射領域の大きさは特に限定はない。反射領域それぞれの反射光が一体となって観察できるような微細な構造を有していてもよい。
それぞれの反射領域同士は、相互に接していても、相互に離間していてもよい。
【００１８】
本発明の加飾シート１０は、さらに、光透過領域、光反射層、光吸収層、紫外線吸収層、および、反射防止層等のいずれか、または、それぞれを組み合わせて有していてもよい。
【００１９】
本発明の加飾シート１０は、平面シートに限定されず、三次元形状に加工されていてもよい。三次元形状への加工には延伸および収縮等を利用してもよい。
【００２０】
＜液晶表示装置＞
本発明の加飾シート１０はまた、λ／４位相差板と併用することで、応用性の高い加飾材料となり得る。
例えば、液晶表示素子（ディスプレイ）の表面をλ／４位相差板を介して本発明の加飾シートで装飾した場合、ディスプレイの消灯時または黒表示の場合のみ加飾シートの色が見え、白表示の場合は透明で存在感の無い独特な意匠性をもった装飾が可能である。すなわち、本発明の加飾シート１０とλ／４位相差板とを有する複合膜を表面（画像表示面）に備える本発明の液晶表示装置によれば、表示装置の消灯時または黒表示の場合のみ加飾シート１０の色が見え、白表示の場合は透明で存在感の無い独特な意匠性をもった液晶表示装置を実現できる。
また、本発明の加飾シート１０とλ／４位相差板とを有する複合膜は、反射型液晶表示素子および半透過型液晶表示素子等の反射板として活用することもできる。
さらに、本発明の加飾シート１０は、ハーフミラーのようにフィルムを介して視認側が明るい場合は加飾材料として視認されて裏側が透けて見えず、裏側が明るい場合は透明なフィルムとして視認される特長があり、独特な意匠性を持たせることが可能である。
【００２１】
＜自動車車内用内装＞
また、同様に、λ／４位相差板と本発明の加飾シート１０とを組合せ、加飾シート１０の側を車のフロントガラス前のダッシュボードの加飾に利用することで、フロントガラスへのダッシュボードの映り込みを解消することができる。すなわち、本発明の加飾シート１０とλ／４位相差板とを有する複合膜を備える本発明の自動車車内用内装によれば、フロントガラスへのダッシュボードの映り込みを解消することができる。
また、本発明の加飾シート１０とλ／４位相差板とを有する複合膜は、この用途に限らず、加飾に適用した物品が反射体に映り込むのを防止する目的で多様に活用が可能である。
【００２２】
なお、本発明において、λ／４位相差板の面内レターデーションＲｅには、特に限定はないが、λ／４位相差板は、波長５５０ｎｍの面内レターデーションＲｅ（５５０）が、１１５ｎｍ〜１６５ｎｍであるのが好ましく、１２０ｎｍ〜１５０ｎｍであるのがより好ましく、１２５ｎｍ〜１４５ｎｍであるのがさらに好ましい。
また、λ／４位相差板の厚さ方向のレターデーションＲｔｈにも、特に限定はないが、λ／４位相差板は、波長５５０ｎｍの厚さ方向のレターデーションＲｔｈ（５５０）が、−２００ｎｍ〜２００ｎｍであるのが好ましく、−１００ｎｍ〜１００ｎｍであるのがより好ましく、−５０ｎｍ〜５０ｎｍであるのがさらに好ましい。
【００２３】
［反射率］
本発明の加飾シート１０は下記式（１）を満たす。
Ｒ［−４５，２０］（λ１）／Ｒ［−４５，２０］（λ２）≧５      式（１）
ここで、Ｒ［−４５，２０］（λ）は、加飾シート１０への極角−４５°の入射光に対して、その入射光の方位角と１８０°ずれた方位角における極角２０°の受光角度で測定される、波長λにおける反射率を表し、
λ１は、加飾シート１０の視認側表面から光が入射するようにして測定される特性反射率の、波長３８０ｎｍ〜７８０ｎｍにおけるピーク波長を表し、
λ２１＝λ１＋２００ｎｍ、λ２２＝λ１−２００ｎｍとした時、Ｒ［−４５，２０］（λ２１）とＲ［−４５，２０］（λ２２）を比較して小さい値を示すλ２１とλ２２のいずれかをλ２とする。
式（１）を満たさない場合には、照明光の正反射から外れた方向から観察した場合に、十分な光輝性を示す加飾シートを得ることができない。
【００２４】
本発明の加飾シート１０は、下記式（１−１）を満たすことがより好ましく、下記式（１−２）を満たすことが更に好ましく、下記式（１−３）を満たすことが特に好ましい。
Ｒ［−４５，２０］（λ１）／Ｒ［−４５，２０］（λ２）＞９    式（１−１）
Ｒ［−４５，２０］（λ１）／Ｒ［−４５，２０］（λ２）≧１０  式（１−２）
Ｒ［−４５，２０］（λ１）／Ｒ［−４５，２０］（λ２）≧２０  式（１−３）
この式を満たすことで、照明光の正反射から外れた方向から観察した場合における光輝性を、より高めることができる。以下の説明では、『照明光の正反射から外れた方向から観察した場合における光輝性』を、単に『光輝性』とも言う。
【００２５】
また、Ｒ［−４５，２０］（λ１）／Ｒ［−４５，２０］（λ２）について、特に上限はないが、下記式（１−３）を満たすことが好ましい。
Ｒ［−４５，２０］（λ１）／Ｒ［−４５，２０］（λ２）≦５００  式（１−３）
【００２６】
また、本発明の加飾シート１０は下記式（２）を満たすことが好ましい。
Ｒ［−４５，２０］（λ１）／Ｒ［−４５，１５］（λ１）≦１．７      式（２）
ここで、Ｒ［−４５，１５］（λ）は、加飾シート１０への極角−４５°の入射光に対して、その入射光の方位角と１８０°ずれた方位角における極角１５°の受光角度で測定される、波長λにおける反射率である。
式（２）を満たすことで、反射角度による急激な反射強度変化が抑えられ、風合いが優れる等の点で好ましい。
【００２７】
本発明の加飾シート１０は下記式（２−１）を満たすことがより好ましい。
Ｒ［−４５，２０］（λ１）／Ｒ［−４５，１５］（λ１）≦１．５    式（２−１）
【００２８】
また、本発明の加飾シート１０は、加飾シート１０の面内において、下記式（３）を満たす領域Ａを有することが好ましい。
Ｒmax［０，１５］（λ１）／Ｒmin［０，１５］（λ１）≧１．３    式（３）
ここで、Ｒmax［０，１５］（λ）、Ｒmax［０，１５］（λ）は、加飾シート１０への極角０°の入射光に対して、波長λ、極角１５°、方位角０°〜３６０°の範囲の受光角度における反射率の最大値、最小値をそれぞれ表す。
式（３）を満たす領域Ａを有することで、見る方位角によって反射強度が異なり、独特の意匠性を得られる等の点で好ましい。
【００２９】
本発明の加飾シート１０は、下記式（３−１）を満たす領域Ａ１を有することが更に好ましい。
Ｒｍａｘ［０，１５］（λ１）／Ｒｍｉｎ［０，１５］（λ１）＞３    式（３−１）
【００３０】
また、本発明の加飾シート１０は、領域Ａを有することに加えて、加飾シート１０の面内において、下記式（４）を満たす領域Ｂをさらに有することが好ましい。
Ｒmax［０，１５］（λ１）／Ｒmin［０，１５］（λ１）≦１．１    式（４）
ここで、Ｒmax［０，１５］（λ）、Ｒmax［０，１５］（λ）は、加飾シート１０への極角０°の入射光に対して、波長λ、極角１５°、方位角０°〜３６０°の範囲の受光角度における反射率の最大値、最小値をそれぞれ表す。
式（４）を満たす領域Ａを有することで、見る方位角によって反射強度が異なる領域および同等の領域が混在することで独特の意匠性が増す等の点で好ましい。
【００３１】
領域ＡおよびＢは、それぞれ加飾シート１０の面内に複数存在してもよい。また、形状についても特に限定はない。ランダムに配置されていてもよいし、規則的に配置されていてもよい。
【００３２】
＜反射率の測定方法＞
本発明において、反射率とは、加飾シート１０の視認側表面から光が入射するように、入射角度（極角、方位角）、受光角度（極角、方位角）、および、測定波長領域を、適宜設定し、三次元変角分光測色システム（（株）村上色彩技術研究所製、ＧＣＭＳ−３Ｂ）を用いて測定した値である。
また、上記反射率が上記装置で測定可能な波長範囲外である場合は、代替として、分光光度計（日本分光（株）製、Ｖ−７７０）に絶対反射率測定ユニット（日本分光（株）製、ＡＲＭＮ−９２０）を取り付けたものを用いて、測定してもよい。
【００３３】
＜特性反射率の測定方法＞
本発明において、特性反射率とは、加飾シート１０の視認側表面から光が入射するように、分光光度計（日本分光（株）製、Ｖ−５５０）に大型積分球装置（日本分光（株）製、ＩＬＶ−４７１）を取り付けたものを用いて、光トラップを用いず、正反射光を含むように測定した値である。
また、特性反射率のピーク波長については、上記方法により、反射領域の反射スペクトルを測定すると、波長を横軸にした山型（上に凸型）である特性反射率の波形が得られる。このとき特性反射率の最大値と最小値の平均反射率（算術平均）を求め、波形と平均反射率の２交点の２つの波長のうち、短波側の波長の値をλＡ（ｎｍ）、長波側の波長の値をλＢ（ｎｍ）とし、下記式により算出した値である。
特性反射のピーク波長＝（λＡ＋λＢ）／２
また、上記λＡまたはλＢ、あるいは、その両方が上記装置で測定可能な波長範囲外である場合は、代替として、分光光度計（日本分光（株）製、Ｖ−７７０）に大型積分球装置（日本分光（株）製、ＩＬＮ−９２５）を取り付けたものを用いて、測定してもよい。
【００３４】
［正反射成分を除いた積分反射率］
本発明の加飾シート１０は、波長３８０ｎｍ〜７８０ｎｍの範囲における、正反射成分を除いた積分反射率の最大値が１０％以上であることが好ましい。３０％以上であることがより好ましく、４０％以上であることが更に好ましい。
上記範囲とすることで、光輝性をより高めることができる。
【００３５】
＜正反射成分を除いた積分反射率の測定方法＞
本発明において、正反射成分を除いた積分反射率とは加飾シートの視認側表面から光が入射するように、分光光度計（日本分光（株）製、Ｖ−５５０）に大型積分球装置（日本分光（株）製、ＩＬＶ−４７１）を取り付けたものを用いて、光トラップによって正反射光を含まないように測定した値である。
【００３６】
［ヘイズ値］
本発明の加飾シート１０は、全ヘイズ値（Ｈｔ）に対する内部ヘイズ値（Ｈｉ）の割合が４０％以上であることが好ましく、７０％以上であることがより好ましい。
上記範囲とすることで、光輝性をより高めることができる。
【００３７】
＜ヘイズ値の測定方法＞
本発明において、全ヘイズ値（Ｈｔ）、内部ヘイズ値（Ｈｉ）はそれぞれ、ＪＩＳ  Ｋ−７１３６（２０００）に基づき、下記の条件で測定された値である。
［装置名］装置名：ヘイズメーターＮＤＨ２０００（日本電色工業社（株）製）
［試料サイズ］５０ｍｍ×５０ｍｍ
［測定環境］２５℃相対湿度５５％
【００３８】
［支持体］
支持体３は、コレステリック液晶層を支持するものである。
本発明に用いられる支持体３は、単層であっても、多層であってもよい。単層である場合の支持体３としては、例えば、ガラス、トリアセチルセルロース（ＴＡＣ）、ポリエチレンテレフタレート（ＰＥＴ）、ポリカーボネート、ポリ塩化ビニル、アクリル、ポリオレフィン、シクロオレフィンポリマー等からなる支持体が挙げられるが、特にこれらに限定はされない。多層である場合の支持体の例としては、前述の単層の支持体のいずれかなどを基板として含み、この基板の表面に他の層を設けたものなどが挙げられる。また、λ／４位相差板を支持体３として使用してもよい。
【００３９】
［下塗り層（配向膜）］
本発明に用いられる下塗り層２としては、ペンタエリスリトールトリアクリレート、ペンタエリスリトールテトラアクリレートなどの、多官能（メタ）アクリルモノマーを硬化した樹脂などの（メタ）アクリルポリマー樹脂、ポリビニルアルコール樹脂、（メタ）アクリルポリマー樹脂、ポリオレフィン樹脂、シクロオレフィンポリマー樹脂、ポリカーボネート樹脂、ポリウレタン樹脂、ポリスチレン樹脂、ポリイミド樹脂、エポキシ樹脂、ポリエステル樹脂、ポリエーテル樹脂を含んでいる下塗り層が挙げられる。また、下塗り層２を複数積層させてもよい。
なかでも、本発明の効果が優れる点で、下塗り層は、（メタ）アクリルポリマー樹脂またはポリビニルアルコール樹脂を含むことが好ましい。
なお、（メタ）アクリルポリマー樹脂とは、アクリルポリマー樹脂およびメタクリルポリマー樹脂を含む概念である。
【００４０】
（メタ）アクリルポリマー樹脂を含む下塗り層は、多官能（メタ）アクリルモノマーを含む組成物を硬化させて形成される層であることが好ましい。多官能（メタ）アクリルモノマーとしては、（メタ）アクリロイル基を２つ以上有するモノマーであればよく、（メタ）アクリロイル基の数は２〜８が好ましく、２〜６がより好ましい。
なお、（メタ）アクリロイル基とは、アクリロイル基およびメタクリロイル基を含む概念である。
多官能（メタ）アクリルモノマーの分子量は特に制限されないが、１０００以下が好ましく、５００以下がより好ましい。下限は特に制限されないが、１００以上の場合が多い。
多官能（メタ）アクリルモノマーを含む組成物には、重合開始剤が含まれていてもよい。
上記組成物を用いた（メタ）アクリルポリマー樹脂を含む下塗り層の形成方法としては、例えば、所定の支持体上に多官能（メタ）アクリルモノマーを含む組成物を塗布して塗膜を形成し、さらに、塗膜に硬化処理（例えば、光硬化処理および熱硬化処理）を施す方法が挙げられる。
【００４１】
ポリビニルアルコール樹脂としては、所定の官能基（例えば、重合性基）が導入された変性ポリビニルアルコール樹脂を用いてもよい。
ポリビニルアルコール樹脂を含む下塗り層の形成方法としては、例えば、所定の支持体上にポリビニルアルコール樹脂を含む組成物を塗布して塗膜を形成し、必要に応じて、塗膜に乾燥処理を施す方法が挙げられる。
【００４２】
［コレステリック液晶層］
本発明に用いられるコレステリック液晶層１は、コレステリック液晶相を固定してなる層で、波長選択反射性を有する。コレステリック液晶層１が波長選択反射性を示す光は特に限定されず、例えば、赤外線（赤外光）、可視光、紫外線（紫外光）などいずれであってもよい。
【００４３】
本発明に用いられるコレステリック液晶層１は、液晶性化合物をコレステリック配向状態で固定したものが好ましい。コレステリック配向状態は、右円偏光を反射する配向状態でも、左円偏光を反射する配向状態でも、その両方を含んでいてもよい。本発明に用いられる液晶性化合物は特に限定はなく、各種公知のものを使用することができる。
【００４４】
また、本発明に用いられるコレステリック液晶層１は、図２に示すように、断面を走査型電子顕微鏡（ＳＥＭ：Scanning Electron Microscope）を用いて観察した際、明部と暗部との縞模様を有することが好ましい。
なお、図２のＳＥＭ写真は、あくまで、コレステリック液晶層の一例の断面を参考として示すものであり、本発明の加飾シートにおけるコレステリック液晶層の実施形態を示すものではない。
縞模様は波打構造を有していることが好ましく、波打構造のピーク間距離の平均値が０．５μｍ〜５０μｍであることが好ましい。１．５μｍ〜１０μｍであることがより好ましく、２．５μｍ〜５．０μｍであることが更に好ましい。
明部と暗部との縞模様が波打構造を有し、かつ、波打構造のピーク間距離の平均値を上記範囲とすることにより、光輝性をより高めることができる等の点で好ましい。
【００４５】
図３に、一般的なコレステリック液晶層の断面を概念的に示す。
図３に示すように、一般的なコレステリック液晶層２０の断面では、通常、明部Ｂと暗部Ｄとの縞模様が観察される。すなわち、コレステリック液晶層２０の断面では、明部Ｂと暗部Ｄとを交互に積層した層状構造が観察される。
一般的に、明部Ｂ（明部Ｂが成す連続線）および暗部Ｄ（明部Ｂが成す連続線）の縞模様（層状構造）は、図３に示すように、支持体２４の表面すなわちコレステリック液晶層２０の形成面と平行となるように形成される。このような態様の場合、コレステリック液晶層２０は、鏡面反射性を示す。すなわち、コレステリック液晶層２０の法線方向から光が入射される場合、法線方向に光は反射されるが、斜め方向には光は反射されにくい（図３中の矢印参照）。
【００４６】
これに対して、図４に断面を概念的に示すコレステリック液晶層２６のように、明部Ｂおよび暗部Ｄが波打構造（凹凸構造、波状構造）を有する場合には、コレステリック液晶相を形成する液晶性化合物の螺旋軸が傾いている領域があるため、コレステリック液晶層２６の法線方向から光が入射されると、入射光の一部が斜め方向に反射される（図４の矢印参照）。
つまり、明部Ｂと暗部Ｄとが波打ち構造を有することにより、適度な拡散反射性を有するコレステリック液晶層２６となる。
【００４７】
本発明において、波打構造とは、縞模様の明部または暗部の連続線においてコレステリック液晶層１の平面に対する傾斜角度の絶対値が５°以上である領域Ｍが少なくとも一つ存在し、領域Ｍを挟み、最も近い位置にある、２点の傾斜角度０°の山または谷が特定されるものを意味する。
【００４８】
傾斜角度０°の山または谷とは、凸状、凹状を含むが、傾斜角度０°であれば階段状、棚状の点も含む。波打構造は、縞模様の明部または暗部の連続線において傾斜角度の絶対値が５°以上である領域Ｍとそれを挟む山または谷が複数繰り返すことが好ましい。
【００４９】
また、波打構造のピーク間距離とは、領域Ｍを挟み、最も近い位置にある、２点の傾斜角度０°の山または谷についてコレステリック液晶層１の平面方向の距離を計測し、コレステリック液晶層の断面長軸方向の長さ１００μｍ、全膜厚において算術平均した値である。
【００５０】
ここで、各連続線が膜の両界面いずれかに接触し、途切れている場合は、その途切れた箇所の両端は山または谷とはみなさない。また、各連続線が図２で示すような折れ曲がり構造を有している場合、そこで連続線は途切れているものとみなし、その両端は山または谷とみなさない。
【００５１】
また、本発明に用いられるコレステリック液晶層１は、縞模様の明部または暗部の連続線上の微線分と、加飾シートの法線方向との成す角度を傾斜角度とした場合、加飾シートの二つの表面からそれぞれ１μｍ以内の傾斜角度の各々の標準偏差のうち値が大きい方からα、βとしたとき、下記式（５）および下記式（６）を満たすことが好ましい。
α／β≧１．２          式（５）
α≧２°                式（６）
上記範囲を満たすことにより、表裏で異なる意匠性を有し、独特の加飾性が付与できる等の点で好ましい。
【００５２】
本発明に用いられるコレステリック液晶層１は下記式（５−１）を満たすことがより好ましく、下記式（５−２）を満たすことが更にこのましい。
また、下記式（６−１）を満たすことがより好ましい。
α／β≧１．９          式（５−１）
α／β≧２．２          式（５−２）
α≧１０°              式（６−１）
【００５３】
前述のように、本発明に用いられるコレステリック液晶層１は、断面をＳＥＭで観察した際、明部と暗部との縞模様を有することが好ましい。
ここで、本発明に用いられるコレステリック液晶層１は、縞模様を形成する明部（明部の連続線）および暗部（暗部の連続線）の少なくとも１本が分岐しており、
分岐した明部および暗部において、分岐部から伸びる３本の明部または暗部のうちの２本の明部または暗部の間に、分岐部に向かう端部を有する明部または暗部が存在し、
分岐部に向かう端部を有する明部または暗部を間に有する２本の明部または暗部の間に、１本の明部または暗部を有する構造を構造Ａ、３本以上の明部および暗部を有する構造を構造Ｂ、とした際に、
コレステリック液晶層１の断面１００μｍ2当たりに含まれる構造Ａおよび構造Ｂの数が、以下の条件Ｉおよび条件IIのいずれかを満たすのが好ましい。
条件Ｉは、構造Ｂを含まず、構造Ａを０．１個以上５０個未満、含む、というものである。
また、条件IIは、構造Ｂを０．１個以上１０個未満、含む、というものである。
【００５４】
一例として、図５の上段の概念的に示す例では、暗部が分岐して、分岐部Ｘ１から３本の暗部（暗部の連続線）Ｄ１、暗部Ｄ２および暗部Ｄ３が伸びており、２本の暗部Ｄ２および暗部Ｄ３の間に、分岐部Ｘ１に向かう端部を有する明部（明部の連続線）Ｂ１が存在している。
すなわち、分岐部Ｘ１に向かう端部を有する明部Ｂ１を間に有する、２本の暗部は、暗部Ｄ２および暗部Ｄ３となる。言い換えると、２本の暗部、暗部Ｄ２および暗部Ｄ３は、分岐部Ｘ１に向かう端部を有する明部Ｂ１を挟む。
図５の上段に示す例では、暗部Ｄ２と暗部Ｄ３との間には、明部Ｂ１（すなわち、分岐部Ｘ１に向かう端部を有する明部Ｂ１）のみを有する。従って、この分岐部Ｘ１による構造は、構造Ａとなる。
【００５５】
図５の中段に概念的に示す例では、暗部が分岐して、分岐部Ｘ２から３本の暗部Ｄ４、暗部Ｄ５および暗部Ｄ６が伸びており、２本の暗部Ｄ５および暗部Ｄ６の間に、分岐部Ｘ２に向かう端部を有する暗部Ｄ７が存在している。すなわち、分岐部Ｘ２に向かう端部を有する暗部Ｄ７を挟む（間に有する）、２本の暗部は、暗部Ｄ５および暗部Ｄ６となる。
図５の中段に示す例では、暗部Ｄ５と暗部Ｄ６との間には、暗部Ｄ７、明部Ｂ２および明部Ｂ３の３本の明部Ｂおよび暗部Ｄを有する。従って、この分岐部Ｘ２による構造は、構造Ｂとなる。
さらに、符号は省略するが、図５の下段に示す例では、暗部が分岐して、分岐部から伸びる３本の暗部の内の２本の暗部の間に、分岐部に向かう端部を有する明部が存在し、この明部を挟む２本の暗部の間に、３本の明部と２本の暗部との５本の明部および暗部を有する。従って、この分岐部による構造は、構造Ｂとなる。
【００５６】
本発明においては、図５の中段および下段に示すように、分岐部に向かう端部を有する明部または暗部を挟むように折り返される明部および暗部は、２本に計数する。
また、前述のように、コレステリック液晶層では、明部と暗部の連続線とが交互に形成されて、縞模様になる。従って、分岐部に向かう端部を有する明部または暗部を間に有する、２本の明部または暗部の間の明部および暗部の数は、奇数になる。
【００５７】
図６に示す、ＳＥＭによるコレステリック液晶層の断面の写真を用いて、具体例を説明する。
なお、図６のＳＥＭ写真は、あくまで、構造Ａおよび構造Ｂを説明するために、コレステリック液晶層の一例の断面を参考として示すものであり、本発明の加飾シートにおけるコレステリック液晶層の実施形態を示すものではない。
【００５８】
図６において、円Ａで示す部分は、明部が分岐しており、分岐した３本の明部の内の２本の間に、分岐した明部の分岐部に向かう端部を有する暗部が存在する。この分岐部に向かう端部を有する暗部を挟む（暗部を間に有する）、２本の明部の間には、１本の暗部のみを有する。従って、この分岐部による構造は、構造Ａとなる。
図６において、円Ｂで示す部分は、暗部が分岐しており、分岐した３本の明部の内の２本の間に、分岐した暗部の分岐部に向かう端部を有する暗部が存在する。この分岐部に向かう端部を有する暗部を挟む、２本の暗部の間には、１本の暗部と２本の明部との、３本の明部および暗部を有する。従って、この分岐部による構造は、構造Ｂとなる。
さらに、図６において、円Ｃで示す部分は、暗部が分岐しており、分岐した３本の暗部の内の２本の間に、分岐した暗部の分岐部に向かう端部を有する暗部が存在する。この暗部の分岐部に向かう端部を有する暗部を挟む、２本の暗部の間には、３本の暗部と４本の明部との、７本の明部および暗部を有する。従って、この分岐部による構造は、構造Ｂとなる。
【００５９】
本発明の加飾シートが用いるコレステリック液晶層１は、好ましくは、ＳＥＭによって観察される断面１００μｍ2当たりに含まれる構造Ａおよび構造Ｂの数が、『構造Ｂを含まず、かつ、構造Ａを０．１個以上５０個未満含む』という条件Ｉ、および、『構造Ｂを０．１個以上１０個未満含む』という条件IIの、いずれかの条件を満たす。
なお、条件IIにおいては、コレステリック液晶層１の断面１００μｍ2当たりに、構造Ａは、含んでも含まなくてもよい。ここで、条件IIにおいて、コレステリック液晶層１の断面１００μｍ2当たりに、構造Ａが含まれる場合には、断面１００μｍ2当たりに含まれる構造Ａの数は、４０個以下であるのが好ましく、２０個以下であるのがより好ましい。
【００６０】
コレステリック液晶層１における明部Ｂおよび暗部Ｄの分岐は、コレステリック液晶層１を形成する液晶性化合物の配向が乱れている部分である。この液晶性化合物の配向が乱れている部分では、コレステリック液晶層１は、拡散反射性を示す。従って、コレステリック液晶層１は、明部Ｂおよび暗部Ｄ分岐の数が多いほど、拡散反射性が高くなる。また、構造Ａに比べ、構造Ｂは、液晶性化合物の配向の乱れが強く、拡散反射性も、構造Ａに比べて、構造Ｂの方が強い。
そのため、本発明においては、コレステリック液晶層１が、単位面積当たりの構造Ａおよび構造Ｂの数を規定した条件Ｉおよび条件IIのいずれかを満たすことにより、コレステリック液晶層１が、適度な拡散反射性を発現し、光輝性をより高めることができる。
【００６１】
なお、本発明において、コレステリック液晶層１の断面１００μｍ2当たりに含まれる構造Ａおよび構造Ｂの数は、ＳＥＭによって観察されるコレステリック液晶層１の断面において、互いに重複しない面積が１００μｍ2の領域を、任意に１０カ所選択し、各領域で構造Ａおよび構造Ｂの数を計数して、１０カ所の領域における構造Ａおよび構造Ｂの数の平均値を、コレステリック液晶層の断面１００μｍ2当たりに含まれる、構造Ａおよび構造Ｂの数とする。
【００６２】
｛表面粗さ｝
本発明に用いられるコレステリック液晶層１の表面粗さは、１００ｎｍ以下であることが好ましい。
コレステリック液晶層の表面粗さを１００ｎｍ以下とすることにより、表面に白みが無く意匠性に優れる等の点で好ましい。
【００６３】
＜表面粗さの測定方法＞
本発明において、表面粗さは、非接触三次元表面形状測定器(（株）菱化システム製  ＶｅｒｔＳｃａｎ)を用いて測定した表面粗さ（算術平均粗さＲａ）である。
【００６４】
［コレステリック液晶層の作成方法］
本発明に用いられるコレステリック液晶層１は、例えば、支持体３上にポリビニルアルコール等の親水性樹脂からなる下塗り層２を形成し、その上に液晶性組成物を塗布し、コレステリック配向状態で固定することによって得ることが出来る。支持体３にコロナ処理等を施し、支持体３の表面を親水化すれば下塗り層は必ずしも必要ではない。
【００６５】
支持体３および下塗り層２には、配向規制力を付与しないか、弱い配向規制力を付与することが好ましい。例えば、ラビング処理を実施しない、もしくは弱いラビング処理を行なう程度とすることが好ましい。適切な配向規制力を付与することで、上述した好ましい波打構造を得ることができる。
【００６６】
また、支持体３または下塗り層２は、平滑であることが好ましいが、上述した波打構造を得るために、支持体３および／または下塗り層２が予め凹凸構造を有するものであってもよく、その凹凸構造は規則性があってもよく、不規則性（ランダム）であってもよい。
【００６７】
また、上述した式（３）を満たす加飾シートを作成するために、コレステリック液晶層１中のコレステリック配向の螺旋軸を傾斜させてもよい。螺旋軸の傾斜角の絶対値の平均値は４°〜１５°であることが好ましい。らせん軸を傾斜させたコレステリック液晶層１は、例えばスピンコート塗布を用いることで作成することができる。
【００６８】
また、液晶性組成物を塗布、乾燥した後に温度を調整してコレステリック配向状態とするが、その際の降温速度は、毎秒０．４℃〜６０℃が好ましく、毎秒２℃〜１２℃が特に好ましい。上記条件とすることにより、光輝性を高めることができる。
【００６９】
［界面活性剤］
本発明に用いられるコレステリック液晶層１は、界面活性剤を有していてもよい。界面活性剤を用いることで、効果的に上述した式（５）および式（６）を満たすコレステリック液晶層とすることが出来る。
【００７０】
また、上述した好ましい波打構造を得るために、コレステリック液晶層１の空気界面近傍にある液晶性化合物をコレステリック液晶層表面と平行に配向させる性質の界面活性剤を用いることがより好ましい。界面活性剤は、フッ素系、シリコーン系のいずれの界面活性剤でもよいが、フッ素系の界面活性剤が好ましい。
【００７１】
また、界面活性剤は、コレステリック液晶層１の空気界面近傍にある液晶性化合物をコレステリック液晶層表面と平行に配向させるために、分子中にメソゲン部を有するものが好ましく、界面活性剤分子の片方の末端、好ましくは両方の末端に界面活性機能がある基を有することが好ましい。
【００７２】
本発明に用いられるコレステリック液晶層１は、空気界面側の表面に界面活性剤を多く含むことが好ましい。界面活性の表面偏在性は、例えばコレステリック液晶層１の両表面についてフッ素原子の存在率を測定することによって確認することができる。
【００７３】
［キラル剤］
本発明に用いられるコレステリック液晶層１はキラル剤を含んでいてもよい。キラル剤としては各種公知のものを使用することができる。
【実施例】
【００７４】
以下、実施例に基づいて本発明を具体的に説明する。以下の実施例に示す材料、試薬、物質量とその割合、操作等は本発明の趣旨から逸脱しない限り適宜変更することができる。従って、本発明は以下の実施例に限定され制限されるものではない。【００７５】
［実施例１］
＜透明支持体１の作製＞
下記の組成物をミキシングタンクに投入し、加熱しながら攪拌して、各成分を溶解し、セルロースアセテート溶液を調製した。【００７６】
（セルロースアセテート溶液組成）
酢化度６０．７〜６１．１％のセルロースアセテート      １００質量部
トリフェニルホスフェート（可塑剤）      ７．８質量部
ビフェニルジフェニルホスフェート（可塑剤）      ３．９質量部
メチレンクロライド（第１溶媒）      ３３６質量部
メタノール（第２溶媒）      ２９質量部
１−ブタノール（第３溶媒）      １１質量部【００７７】
別のミキシングタンクに、下記のレターデーション上昇剤（Ａ）１６質量部、メチレンクロライド９２質量部およびメタノール８質量部を投入し、加熱しながら攪拌して、レターデーション上昇剤溶液を調製した。セルロースアセテート溶液４７４質量部にレターデーション上昇剤溶液２５質量部を混合し、充分に攪拌してドープを調製した。レターデーション上昇剤の添加量は、セルロースアセテート１００質量部に対して、６．０質量部であった。【００７８】
レターデーション上昇剤Ａ
【化１】
0006744415.tif 000002
【００７９】
得られたドープを、バンド延伸機を用いて流延した。バンド上での膜面温度が４０℃となってから、７０℃の温風で１分乾燥し、バンドからフィルムを１４０℃の乾燥風で１０分乾燥し、残留溶剤量が０．３質量％のトリアセチルセルロースフィルムを作製した。
このフィルムを、透明支持体０１とする。【００８０】
＜下塗り層の作製＞
透明支持体０１の表面に、下記の組成の下塗り層塗布液を＃１６のワイヤーバーコーターで塗布した。その後、６０℃で６０秒、さらに９０℃で１５０秒乾燥した。下塗り層付き透明支持体０１を作製した。【００８１】
（下塗り層塗布液）
下記の変性ポリビニルアルコール（ＰＶＡ）      １０質量部
水      ３７０質量部
メタノール    １２０質量部
グルタルアルデヒド（架橋剤）      ０．５質量部【００８２】
【化２】
0006744415.tif 000003
【００８３】
＜コレステリック液晶層用塗布液Ｇｍ１の調製＞
下記に示す組成物を、２５℃に保温された容器中にて、攪拌、溶解させ、コレステリック液晶層用塗布液Ｇｍ１を調製した。【００８４】
（コレステリック液晶層用塗布液Ｇｍ１）
メチルエチルケトン      １４５．０質量部
下記の棒状液晶性化合物の混合物      １００．０質量部
ＩＲＧＡＣＵＲＥ ９０７ (チバガイギー社製)      ３．０質量部
カヤキュアーＤＥＴＸ（日本化薬（株）製）      １．０質量部
下記構造のキラル剤Ａ      ５．７８質量部
下記構造の界面活性剤  Ｆ１      ０．０８質量部【００８５】
棒状液晶性化合物
【化３】
0006744415.tif 000004
数値は質量％である。また、Ｒは酸素原子で結合する基である。【００８６】
キラル剤Ａ
【化４】
0006744415.tif 000005
【００８７】
界面活性剤Ｆ１
【化５】
0006744415.tif 000006
【００８８】
コレステリック液晶層用塗布液Ｇｍ１は、中心波長５５０ｎｍの光を反射するコレステリック液晶層を形成する材料である。また、コレステリック液晶層用塗布液Ｇｍ１は、右円偏光を反射する反射層を形成する材料である。すなわち、コレステリック液晶層用塗布液Ｇｍ１は、右偏光緑色を反射するための材料である。【００８９】
下塗り層付き透明支持体０１の表面に、上記で調製したコレステリック液晶層用塗布液Ｇｍ１をスピンコーターにて、回転数１５００ｒｐｍで回転時間１０秒間塗布し、９５℃で６０秒乾燥した後、２５℃に至るまで、−７℃／ｓで降温し、２５℃にて紫外線照射装置により、５００ｍＪ／ｃｍ2の紫外線を照射して、加飾シート０１を作製した。【００９０】
［実施例２〜６］
実施例１において、コレステリック液晶反射層用塗布液Ｇｍ１の界面活性剤Ｆ１の量を、表１記載のように変更した以外は同様にして、実施例２〜６の加飾シート０２〜０６を作製した。【００９１】
［実施例７〜１０］
実施例１において、作製した下塗り層付き透明支持体０１を、ラビングロールで搬送方向に平行な方向にクリアランス２．０ｍｍ、１０００回転／分で回転させてラビング処理を行い、これを表１に記載の回数繰り返した以外は同様にして、実施例７〜１０の加飾シート０７〜１０を作製した。
なお、ラビングのクリアランス２．０ｍｍの設定は、配向規制力を付与する条件としては弱い条件であり、下塗り層近傍の液晶の配向状態を緩やかに制御するために行なった。【００９２】
［実施例１１〜２２］
実施例１において、作製した下塗り層付き透明支持体０１の表面に、上記で調製したコレステリック液晶反射層用塗布液Ｇｍ１をスピンコーターにて、回転数１５００ｒｐｍで回転時間１０秒間塗布し、９５℃で６０秒乾燥した後、２５℃に至るまで、表１に記載の条件で降温し、２５℃にて紫外線照射装置により、５００ｍＪ／ｃｍ2の紫外線を照射した以外は同様にして、実施例１１〜２２の加飾シート１１〜２２を作製した。【００９３】
［実施例２３〜２６］
実施例１において、作製した下塗り層付き透明支持体０１の表面に、上記で調製したコレステリック液晶反射層用塗布液Ｇｍ１をスピンコーターにて、表１に記載の回転数で回転時間１０秒間塗布し、９５℃で６０秒乾燥した後、２５℃に至るまで、−７℃／秒で降温し、２５℃にて紫外線照射装置により、５００ｍＪ／ｃｍ2の紫外線を照射した以外は同様にして、実施例２３〜２６の加飾シート２３〜２６を作製した。【００９４】
［実施例２７］
実施例１の下塗り層付き透明支持体０１を用いて下記のように作製した。
＜下塗り層０２の作製＞
下塗り層付き透明支持体０１の表面に、下記の組成の下塗り層塗布液０２を＃３．６のワイヤーバーコーターで塗布した。その後、９５℃で６０秒乾燥し、２５℃にて紫外線照射装置により、５００ｍＪ／ｃｍ2の紫外線を照射して、下塗り層付き透明支持体０２を作製した。【００９５】
（下塗り層塗布液０２）
ＫＡＹＡＲＡＤ  ＰＥＴ３０（日本化薬（株）製）      １００質量部
ＩＲＧＡＣＵＲＥ ９０７ (チバガイギー社製)      ３．０質量部
カヤキュアーＤＥＴＸ（日本化薬（株）製）      １．０質量部
メチルエチルケトン      １２０質量部
なお、ＫＡＹＡＲＡＤ  ＰＥＴ３０は、ペンタエリスリトールトリアクリレートと、ペンタエリスリトールテトラアクリレートとの混合物である（ＰＥＴＡ）。【００９６】
下塗り層付き透明支持体０２の表面に、実施例１と同様に調整したコレステリック液晶層用塗布液Ｇｍ１を＃８．０のワイヤーバーコーターで塗布した。その後、９５℃で６０秒乾燥した後、２５℃に至るまで、−７℃／ｓで降温し、２５℃にて紫外線照射装置により、５００ｍＪ／ｃｍ2の紫外線を照射して、実施例２７の加飾シート２７を作製した。【００９７】
［比較例１］
実施例１において、作製した下塗り層付き透明支持体０１を、ラビングロールで搬送方向に平行な方向にクリアランス１．６ｍｍ、１０００回転／分で回転させてラビング処理を行い、コレステリック液晶反射層用塗布液Ｇｍ１をスピンコーターにて、回転数１５００ｒｐｍで回転時間１０秒間塗布し、９５℃で６０秒乾燥した後、紫外線照射装置により、５００ｍＪ／ｃｍ2の紫外線を照射して、比較例１の加飾シート１０１を作製した。
なお、ラビングのクリアランス１．６ｍｍの設定は、配向規制力を付与する条件としては強い条件であり、下塗り層近傍の液晶の配向状態を強力に制御するために行なった。【００９８】
［比較例２］
実施例１において、コレステリック液晶反射層用塗布液Ｇｍ１の界面活性剤Ｆ１を添加しなかった以外は同様にして、比較例２の加飾シート１０２を作製した。【００９９】
［比較例３］
実施例１において、コレステリック液晶反射層用塗布液Ｇｍ１の界面活性剤Ｆ１を添加せず、代わりに下記構造の界面活性剤Ｆ２を０．４質量部添加した以外は同様にして、比較例３の加飾シート１０３を作製した。【０１００】
界面活性剤Ｆ２
【化６】
0006744415.tif 000007
【０１０１】
特許第４１７０８３４号公報の実施例における［００９２］〜［０１０２］と同様にして、比較例４の加飾シート１０４を作製した。
なお、下塗り層として使用したＡＣ−Ｘとは、ポリエステル系の易接着剤である。【０１０２】
＜評価＞
実施例、比較例で作製した各加飾シートに対して、測定、評価を行った結果を下記表１に示す。【０１０３】
＜構造Ａおよび構造Ｂの数＞
形成したコレステリック液晶層の断面ＳＥＭ写真において、１００μｍ2の領域を任意に１０カ所選択し、各領域で構造Ａおよび構造Ｂの数を計数して、１０カ所の平均値を、各加飾シートのコレステリック液晶層の断面１００μｍ2当たりの構造Ａおよび構造Ｂの数とした。【０１０４】
＜特性反射率の測定＞
上述した特性反射率の測定方法にそって、特性反射率のピーク波長を求めた。なお、実施例、比較例のいずれの加飾シートも、特性反射率のピーク波長は５５０ｎｍ近傍であった。【０１０５】
＜反射率の測定＞
上述した反射率の測定方法にそって、Ｒ［−４５，２０］（λ１）、Ｒ［−４５，２０］（λ２）、Ｒ［−４５，１５］（λ１）を測定した。【０１０６】
＜波打構造のピーク間距離の平均値の測定＞
形成したコレステリック液晶層の断面ＳＥＭ写真において、上述した波打構造のピーク間距離の平均値の測定方法にそって測定を行った。【０１０７】
＜α、βの測定＞
形成したコレステリック液晶層の断面ＳＥＭ写真において、コレステリック液晶層の両表面から１μｍ以内の膜厚内に位置するすべての縞模様を座標化し、膜と平行な方向に０．１２μｍ単位で、５５μｍに亘り各点の傾き（傾斜角度）を算出した。
各点の傾き（傾斜角度）は、各点を中心に±０．３μｍ（０．６μｍ分）の座標データから計算される傾き（傾斜角度）である。これらの傾き（傾斜角度）数値の統計処理から標準偏差を算出し、α、βをそれぞれ測定した。【０１０８】
＜反射率の最大値／最小値の測定＞
各加飾シートの５ｃｍ×５ｃｍの範囲について、５００μｍおきに、加飾シートへの極角−４５°の入射光に対して、波長λ、極角１５°、方位角０°〜３６０°の範囲の受光角度における反射率のＲmax［０，１５］（λ１）、Ｒmin［０，１５］（λ１）をそれぞれ求め、Ｒmax［０，１５］（λ１）／Ｒmin［０，１５］（λ１）が最大となる値を反射率の最大値／最小値として表１に記載した。【０１０９】
＜積分反射率の測定＞
上述した積分反射率の測定方法にそって測定を行った。【０１１０】
＜ヘイズの測定方法＞
上述したヘイズの測定方法にそって測定を行い、内部ヘイズ値（Ｈｉ）／全ヘイズ値（Ｈｔ）を求めた。【０１１１】
＜表面粗さの測定方法＞
上述した表面粗さの測定方法にそって測定を行った。【０１１２】
＜光輝性の評価＞
実施例および比較例の各加飾シートに対して、２０名の評価者によって、以下の基準で目視評価させ、その平均点を求め、平均点の小数第一位を四捨五入して光輝性の評価とした。評価の観点は、明室下で照明光の正反射から外れた方向から観察した際の光輝性である。【０１１３】
１：光輝性が全く無い
２：光輝性に乏しい
３：若干の光輝性がある
４：光輝性がある
５：高い光輝性がある
６：極めて高い光輝性がある
７：基準６よりもさらに極めて高い光輝性がある【０１１４】
【表１】
0006744415.tif 000008
【０１１５】
［実施例２８］
実施例１において、作製した下塗り層付き透明支持体０１の表面に、上記で調製したコレステリック液晶層用塗布液Ｇｍ１をスピンコーターにて塗布する際の回転時間を２秒間とした以外は、実施例１と同様にして加飾シート２８を作製した。
作製した加飾シート２８について、上述した反射率の測定方法にそって、Ｒ［−４５，２０］（λ１）、および、Ｒ［−４５，２０］（λ２）を測定し、上記と同様にして、加飾シート中心部でのＲ［−４５，２０］（λ１）／Ｒ［−４５，２０］（λ２）、および、同周辺部でのＲ［−４５，２０］（λ１）／Ｒ［−４５，２０］（λ２）を算出した。
この結果、加飾シート中心部では、Ｒ［−４５，２０］（λ１）／Ｒ［−４５，２０］（λ２）＝４０．０、周辺部では、Ｒ［−４５，２０］（λ１）／Ｒ［−４５，２０］（λ２）＝４０．０であった。
上記作製した加飾シート２８に対して、５ｃｍ×５ｃｍの範囲について、５００μｍおきに、加飾シートへの極角−４５°の入射光に対して、波長λ、極角１５°、方位角０°〜３６０°の範囲の受光角度における反射率のＲmax［０，１５］（λ１）、Ｒmin［０，１５］（λ１）をそれぞれ測定し、上記と同様にして、加飾シート中心部での反射率の最大値／最小値、および、同周辺部での反射率の最大値／最小値を算出した。
この結果、加飾シート中心部では反射率の最大値／最小値が１．０８であり、周辺部では最大値／最小値が１．３であった。また、加飾シート２８は、面内で光輝性にメリハリがあり、加飾用途として意匠性の高い風合いを実現できていた。【０１１６】
［実施例２９］
（コレステリック液晶反射層用塗布液Ｇｍ２の調製）
下記の組成物を調製後、孔径０．２μｍのポリプロピレン製フィルタでろ過して、コレステリック液晶反射層用塗布液Ｇｍ２として用いた。
ＬＣ−１−１は特開２００４−１２３８２号公報に記載の方法を元に合成した。ＬＣ−１−１は２つの反応性基を有する液晶性化合物であり、２つの反応性基の片方はラジカル性の反応性基であるアクリル基、他方はカチオン性の反応性基であるオキセタン基である。ＬＣ−１−２はＴｅｔｒａｈｅｄｒｏｎ Ｌｅｔｔ．誌、第４３巻、６７９３頁（２０２）に記載の方法に準じて合成した。【０１１７】
――――――――――――――――――――――――――――――――
コレステリック液晶反射層用塗布液Ｇｍ２（質量部）
――――――――――――――――――――――――――――――――
棒状液晶（ＬＣ−１−１）      １９．５７
水平配向剤（ＬＣ−１−２）      ０．０１
カチオン系モノマー
（ＯＸＴ−１２１、東亞合成（株）製）      ０．９８
カチオン系開始剤
（Ｃｕｒａｃｕｒｅ ＵＶＩ６９７４、ダウ・ケミカル製）      ０．４
重合制御剤（ＩＲＧＡＮＯＸ１０７６、ＢＡＳＦ製）      ０．０２
上記キラル剤Ａ      １．１３
メチルエチルケトン      ８０．０
―――――――――――――――――――――――――――――――――【０１１８】
【化７】
0006744415.tif 000009
【０１１９】
（保護層塗布液ＡＤ−１の調製）
下記の組成物を調製後、孔径０．２μｍのポリプロピレン製フィルタでろ過して、保護層塗布液ＡＤ−１として用いた。【０１２０】
―――――――――――――――――――――――――――――――――
保護層塗布液ＡＤ−１（質量部）
―――――――――――――――――――――――――――――――――
ベンジルメタクリレート／メタクリル酸／メタクリル酸メチル
＝３５．９／２２．４／４１．７モル比のランダム共重合物
（重量平均分子量３．８万）      ８．０５
ラジカル光重合開始剤
２−トリクロロメチル−５−（ｐ−スチリルスチリル）
１，３，４−オキサジアゾール）      ０．１２
ハイドロキノンモノメチルエーテル      ０．００２
メガファックＦ−１７６ＰＦ
（大日本インキ化学工業（株）製）      ０．０５
プロピレングリコールモノメチルエーテルアセテート  ３４．８０
メチルエチルケトン      ５０．５３８
メタノール      １．６１
―――――――――――――――――――――――――――――――――【０１２１】
（パターン化コレステリック液晶反射層の形成）
実施例１において、作製した下塗り層付き透明支持体０１の表面に上記で調製したコレステリック液晶反射層用塗布液Ｇｍ２をスピンコーターにて、回転数１５００ｒｐｍで、回転時間１０秒間塗布し、９５℃で６０秒間加熱熟成し、その後ただちに、膜面温度７０℃空気下にて空冷メタルハライドランプ（アイグラフィックス（株）製）を用いて、５００ｍＪ／ｃｍ2の紫外線を照射し、その配向状態を固定化することにより、パターン作製材料を形成した。
こうして得られたパターン作製材料上に、上記で調製した保護層塗布液ＡＤ−１を塗布し、８０℃、６０秒乾燥した後に、２５℃空気下にて、キヤノン（株）製ＰＬＡ−５０１Ｆ露光機（超高圧水銀ランプ）を用い、５０ｍＪ／ｃｍ2の露光量で図７または図８に記載のパターンのマスクを介し露光した。その後、基板全体を２００℃オーブン内で３０分焼成することにより、コレステリック液晶配向による光輝性の高い領域と、光学的等方で透明な領域のある、実施例２９の加飾シート２９を作製した。
作製した加飾シート２９について、上述した反射率の測定方法にそって、Ｒ［−４５，２０］（λ１）、および、Ｒ［−４５，２０］（λ２）を測定し、上記と同様にしてＲ［−４５，２０］（λ１）／Ｒ［−４５，２０］（λ２）を算出した。その結果、Ｒ［−４５，２０］（λ１）／Ｒ［−４５，２０］（λ２）＝４０．０であった。
加飾シート２９は、面内で光輝性にメリハリがあり、加飾用途として意匠性の高い風合いを実現できていた。【０１２２】
［実施例３０］
（コレステリック液晶層用塗布液Ｇｍ３）
コレステリック液晶層用塗布液Ｇｍ１のメチルエチルケトンをシクロペンタノンに変えた以外は、同様の比率で組成物を調製し、コレステリック液晶層用塗布液Ｇｍ３として用いた。【０１２３】
（パターン化コレステリック液晶反射層の形成）
調製したコレステリック液晶反射層用塗布液Ｇｍ３を、インクジェットプリンター（（株）ミマキエンジニアリング製、ＪＶ４００ＳＵＶ）にインクとして装填した。
この時、このインクジェットプリンターが有するマルチドロップ機能を用いて、インク液滴１滴あたりの液量を４ｐｌ〜４０ｐｌの範囲でランダムに調節し、かつ、インク液滴の打滴間隔もランダムに調節して、インク液滴に吐出するように設定した。
この設定の下、インクジェットプリンターによって、コレステリック液晶反射層用塗布液Ｇｍ３を、下塗り層付き透明支持体０１に図７または図８に示すような絵柄で打滴し、９５℃で６０秒乾燥した後、２５℃に至るまで、−７℃／ｓで降温し、２５℃にて紫外線照射装置により、５００ｍＪ／ｃｍ2の紫外線を照射して、パターニングされた実施例３０の加飾シート３０を作製した。
作製した加飾シート３０について、上述した反射率の測定方法にそって、Ｒ［−４５，２０］（λ１）、および、Ｒ［−４５，２０］（λ２）を測定し、上記と同様にしてＲ［−４５，２０］（λ１）／Ｒ［−４５，２０］（λ２）を算出した。その結果、Ｒ［−４５，２０］（λ１）／Ｒ［−４５，２０］（λ２）＝４０．０であった。
加飾シート３０は、面内で光輝性にメリハリがあり、加飾用途として意匠性の高い風合いを実現できていた。
また、文字をパターニングしない全面塗布したものを利用した場合でも、同じ効果が得られた。
【０１２４】
［実施例３１］
・液晶ディスプレイ表面加飾シート（液晶表示装置）
（保護フィルム１の作製）
特開２０１２−１８３９６の実施例（［０２６７］〜［０２７０］）を参考に、セルロースアセテートフィルムを作製した。これを保護フィルム０１とする。【０１２５】
（λ／４位相差板の作製）
特開２０１２−１８３９６の実施例（［０２７２］〜［０２８２］）を参考に、支持体として保護フィルム０１を用いて、その上に配向膜と光学異方性層とを形成し、λ／４位相差板を作製した。Ｒｅ（５５０）およびＲｔｈ（５５０）は、それぞれ１３０ｎｍ、−５ｎｍであった。【０１２６】
（直線偏光反射偏光子１の作製）
作製したλ／４位相差板と、実施例１で作製した加飾シート１の塗布面とを、ＳＫダイン（総研化学（株）製）を用いて貼合し、直線偏光反射偏光子１（複合膜）を作製した。【０１２７】
液晶ディスプレイのフロント偏光板の吸収軸に対して、反時計回りに４５°の方向と、λ／４位相差板の遅相軸方向とが一致するように配置し、直線偏光反射偏光子１のλ／４位相差板側と液晶ディスプレイのフロント偏光板とをＳＫダイン（総研化学（株）製）で貼合して、液晶表示装置を作製した。
この液晶表示装置は、液晶ディスプレイの黒表示状態では加飾シート由来の色が綺麗に見えており、白表示状態では透明で存在感が無い状態であった。【０１２８】
［実施例３２］
・反射レス加飾シート（自動車車内用内装）
ダッシュボードの上に、自動車車内用内装として、直線偏光反射偏光子１を配置し、ダッシュボードの法線とフロントガラスを想定したガラス板の法線とのなす角度が４５°になるようにガラス板を設置した。
さらに、観察者の視点およびガラス板の正面の点を結ぶ直線と、鉛直軸のなす平面が直線偏光反射偏光子１とが交わる位置における直線偏光反射偏光子１の反射軸が、上記の平面に対して０°となるように直線偏光反射偏光子１を配置し、ガラス板に対して、Ｐ波が入射するようにした。
その結果、ガラス板には、直線偏光反射偏光子１に由来する写りこみは確認できなかった。
【符号の説明】
【０１２９】
１，２６  コレステリック液晶層
２  下塗り層
３，２４  支持体
１０  加飾シート
【図１】
0006744415.tif 000010
【図２】
0006744415.tif 000011
【図３】
0006744415.tif 000012
【図４】
0006744415.tif 000013
【図５】
0006744415.tif 000014
【図６】
0006744415.tif 000015
【図７】
0006744415.tif 000016
【図８】
0006744415.tif 000017